Method for Reinforcing and Enhancing Bamboo/Wood MaterialsA method for reinforcing and enhancing bamboo/wood materials employs a sulfuric acid hydrolysis method to prepare a nanocellulose dispersion solution; then with the nanocellulose dispersion solution having a certain concentration as a precursor, nano zinc oxide is in-situ produced on the surface of the nanocellulose; and the cellulose dispersion solution is improved by compounding. The obtained treatment solution is impregnated into the pores of bamboo/wood materials in a specific manner to play the role of filling, binding and consolidating the bamboo/wood tissues, so that the treated bamboo/wood materials have enhanced hardness, strength and dimension stability, and significantly-improved mildew- and corrosion-resistance. The method is suitable for the reinforcing and enhancing treatment of wood materials with relatively-loose texture, such as fast-growing wood and wood from a planted forest, and is also suitable for the reinforcement and restoration of slightly-rotten wood materials.A method for reinforcing and enhancing bamboo/wood materials, comprising: (1) preparation of a nanocellulose dispersion A: mixing fibers derived from cotton wool or cotton linter with a sulfuric acid solution having a concentration of 60% to 70%, and conducting reaction under a 40° C. to 60° C. water bath for 30 min to 40 min; then adding an 8 to 10 fold volume of distilled water to stop the reaction, and centrifuging the reaction solution at 1, 200 rpm for 15 min; placing the obtained precipitate in a dialysis bag, and conducting dialysis in deionized water until the pH is constant; and conducting suction filtration with a 0. 22 μm filter membrane, and diluting the obtained filter to a final concentration of 1% to 2% to obtain a nanocellulose dispersion A; wherein the sulfuric acid solution is used at an amount of 10 mL/g fiber to 40 mL/g fiber; (2) preparation of a nano zinc oxide-nanocellulose composite solution B: with the nanocellulose dispersion A as a precursor and protection liquid for nano zinc oxide, adding a ZnCl2 aqueous solution; stirring the resulting mixture under a 60° C. to 80° C. water bath for 10 min to 30 min; and nucleating the generated nano ZnO crystals directly on the cellulose substrate to obtain a nano zinc oxide-nanocellulose composite solution B; wherein the ZnCl2 has a concentration of 0. 1 mmol/L to 1 mmol/L in the prepared mixture of nanocellulose dispersion A and ZnCl2; (3) preparation of reinforcing treatment solutions: mixing polydimethylsiloxane (PDMS) having a mass concentration of 0. 8% to 1. 0%, hydroxypropyl cellulose (HPC) having a mass concentration of 1% to 1. 5%, alkali lignin having a mass concentration of 0. 5% to 1. 0%, and phenol formaldehyde resin (PF) having a mass concentration of 3% to 5%, as a binder or consolidate, with the nanocellulose dispersion A at the following volume ratios to obtain reinforcing treatment solutions a to e, respectively: a: CNC: PDMS=2: 1, pH=8. 4, magnetic stirring at room temperature for 60 min; b: CNC: Lignin=2: 1, pH=7. 5, magnetic stirring at room temperature for 60 min; c: CNC: PDMS: Lignin=2: 1: 1, pH=8. 0, magnetic stirring at room temperature for 60 min; d: CNC: HPC=5: 2, high-speed stirring at 10, 000 rpm; ande: CNC: PF=1: 1, high-speed stirring at 10, 000 rpm; (4) preparation of reinforcing and enhancing treatment solutions 1 to 5: mixing the reinforcing treatment solutions a to e in step (4) with the nano zinc oxide-nanocellulose composite solution B at volume ratios of 1: (0. 8-1. 0) to obtain reinforcing and enhancing treatment solutions 1 to 5, respectively; and(5) reinforcing and enhancing treatment for bamboo/wood materials: impregnating samples with the reinforcing and enhancing treatment solutions 1 to 5 prepared in step (4) to obtain reinforced and enhanced bamboo/wood materials. 
대나무/목재 보강 및 강화 방법대나무 / 목재 재료를 보강하고 강화하는 방법은 황산 가수 분해 방법을 사용하여 나노 셀룰로오스 분산액을 제조하는 단계; 이어서, 전구체로서 일정 농도의 나노 셀룰로오스 분산액을 갖는 나노 셀룰로오스의 표면 상에 나노 셀룰로오스의 표면 상에 생산되는 나노 셀룰로오스 분산 용액을 갖는 것; 셀룰로오스 분산액은 배합시킴으로써 향상된다. 얻어진 치료 용액은 대나무 / 목재 조직을 충전, 결합 및 통합하는 역할을하기 위해 특정 방식으로 대나무 / 목재 물질의 기공에 함침되어 처리 된 대나무 / 목재 재료가 경도, 강도 및 치수 안정성을 향상 시켰습니다. 및 현저하게 향상된 곰팡이 및 내식성. 이 방법은 심은 숲에서 빠르게 성장하는 목재와 목재와 같은 상대적으로 느슨한 질감으로 목재 재료의 보강 및 향상 처리에 적합하며 약간 썩은 목재 재료의 보강 및 복원에도 적합하다.(1) 나노셀룰로오스 분산액의 제조 A: 면모 또는 린터 유래 섬유를 60~70% 농도의 황산용액에 혼합하여 반응시키는 단계를 포함하는 대나무/목재 보강 및 강화 방법으로서, 30분 내지 40분 동안 40℃ 내지 60℃ 수조 하에서; 이후 8 내지 10배 부피의 증류수를 첨가하여 반응을 정지시키고 반응액을 1,200rpm에서 15분간 원심분리하는 단계; 얻어진 침전물을 투석백에 넣고, pH가 일정해질 때까지 탈이온수에서 투석하는 단계; 및 0.22㎛ 필터막으로 흡인여과하고, 얻어진 필터를 최종 농도 1% 내지 2%로 희석하여 나노셀룰로오스 분산액 A를 얻는 단계; 여기서 황산 용액은 10mL/g 섬유 내지 40mL/g 섬유의 양으로 사용되며; (2) 나노 산화아연-나노셀룰로오스 복합 용액 B의 제조: 나노셀룰로오스 분산액 A를 전구체 및 나노 산화아연 보호액으로 하여 ZnCl2 수용액을 첨가하는 단계; 생성된 혼합물을 60℃ 내지 80℃ 수조 하에 10분 내지 30분 동안 교반하는 단계; 및 생성된 나노 ZnO 결정을 셀룰로오스 기재 상에 직접 핵화하여 나노 아연 산화물-나노셀룰로오스 복합 용액 B를 얻는 단계; 제조된 나노셀룰로오스 분산액 A와 ZnCl2의 혼합물에서 ZnCl2의 농도는 0.1mmol/L 내지 1mmol/L이고; (3) 강화 처리액의 제조: 질량 농도 0.8% 내지 1.0%의 폴리디메틸실록산(PDMS), 질량 농도 1% 내지 1.5%의 히드록시프로필셀룰로오스(HPC), 0.5% 내지 1.0%의 질량 농도 및 3% 내지 5%의 질량 농도를 갖는 페놀 포름알데히드 수지(PF)를 결합제 또는 공고제로서 하기 부피비로 나노셀룰로오스 분산액 A를 얻기 위해 강화 처리 용액 a 내지 e, 각각: a: CNC: PDMS=2: 1, pH=8. 4, 실온에서 60분 동안 자기 교반; b: CNC: 리그닌=2: 1, pH=7. 5, 실온에서 60분 동안 자기 교반; c: CNC: PDMS: 리그닌=2: 1:1, pH=8. 0, 실온에서 60분 동안 자기 교반; d: CNC: HPC=5: 2, 10,000rpm에서 고속 교반; ande: CNC: PF=1:1, 10,000rpm에서 고속 교반; (4) 강화 및 강화 처리액 1 내지 5의 제조: (4) 단계의 강화 처리액 a 내지 e와 나노아연산화물-나노셀룰로오스 복합액 B를 부피비 1:(0.8-1. 0) 강화 및 강화 처리 용액 1 내지 5를 각각 얻기 위해; 및(5) 대나무/목재에 대한 강화 및 강화 처리: 강화 및 강화된 대나무/목재 재료를 얻기 위해 단계 (4)에서 제조된 강화 및 강화 처리 용액 1 내지 5로 샘플을 함침시키는 단계인 방법.